(57)【要約】【課題】厚み感及び水解性に優れ、柔らかさが十分で、使用時における人体への安心感があり、かつ、環境に配慮されたトイレットパーパーを提供する。【解決手段】  ３〜４プライのトイレットペーパーであって、１プライの坪量が１２．５〜１５．５ｇ／ｍ2であり、繊維の８０〜１００質量％が酸素蒸解され塩素漂白されていない針葉樹クラフトパルプであり、カチオン性脂肪酸アミド系柔軟剤を含み、１プライの紙厚が１２０〜１５０μｍであり、トイレットペーパー全体としての紙厚が４００〜６００μｍであり、水解性が１０秒以下であるトイレットペーパーにより解決される。【選択図】なし【特許請求の範囲】
【請求項１】
３〜４プライのトイレットペーパーであって、
繊維の８０〜１００質量％が酸素蒸解され塩素漂白されていない針葉樹クラフトパルプであり、
カチオン性脂肪酸アミド系柔軟剤を含み、
１プライの坪量が１２．５〜１５．５ｇ／ｍ2であり、
１プライの紙厚が１２０〜１５０μｍであり、トイレットペーパー全体としての紙厚が４００〜６００μｍであり、
水解性が１０秒以下である、
ことを特徴とするトイレットペーパー。
【発明の詳細な説明】
【技術分野】
【０００１】
本発明は、トイレットペーパーに関する。
【背景技術】
【０００２】
洗浄機能付きトイレともいわれるシャワートイレの普及にともない、トイレットペーパーにおいては、シャワートイレにおける使用に適することも求められている（下記、特許文献１）。
【０００３】
シャワートイレに適するトイレットペーパーは、消費者が使用した際の安心感が得られる３プライや４プライといった多プライ品が望ましいとされる。
【０００４】
ところで、トイレットペーパーは、一般に繊維長の短い広葉樹由来のパルプと、繊維長の長い針葉樹由来のパルプを混合した繊維原料から製造され、主に、柔らかさや表面性を向上させやすい広葉樹由来のパルプを多く含むものが一般的である。
【０００５】
また、白色度を高めるため繊維原料であるパルプを、塩素や二酸化塩素、次亜塩素酸ソーダなどの塩素系漂白薬品を用いて漂白することが行われているが、人体への安心感や環境への配慮を重視する消費者において、塩素系漂白薬品を使わないパルプを原料とする環境等に配慮した製品の要望もある。
【先行技術文献】
【特許文献】
【０００６】
【特許文献１】特開２０１１‐１５３３８７号公報
【発明の概要】
【発明が解決しようとする課題】
【０００７】
しかし、塩素系漂白薬品を用いて漂白していないパルプはリグニンが多く残り、また、繊維が固く、これを主たる繊維原料としたトイレットペーパーは、固さや表面のざらつきが感じられやすくなりやすい。
【０００８】
一方、柔らかさを感じやすくするために広葉樹パルプの配合量をより多くして紙の強度を下げることが知られるが、広葉樹パルプの配合量を多くすると水解性が悪化しやすい。特に、多プライ品は水解性が悪化しやすいため、広葉樹パルプの配合量を多くするとシャワートイレでの使用に適さなくなってくるおそれがある。
【０００９】
そこで、本発明の主たる課題は、シャワートイレで使用するような場面において安心できる厚み感があり、柔らかさが十分で、さらに水解性に優れ、使用時における人体への安心感がある、トイレットパーパーを提供することにある。
【課題を解決するための手段】
【００１０】
上記課題を解決した第一の手段は、
３〜４プライのトイレットペーパーであって、
繊維の８０〜１００質量％が酸素蒸解され塩素漂白されていない針葉樹クラフトパルプであり、
カチオン性脂肪酸アミド系柔軟剤を含み、
１プライの坪量が１２．５〜１６．０ｇ／ｍ2であり、
１プライの紙厚が１２０〜１５０μｍであり、トイレットペーパー全体としての紙厚が４００〜６００μｍであり、
水解性が１０秒以下である、
ことを特徴とするトイレットペーパーである。
【発明の効果】
【００１１】
以上の本発明によれば、シャワートイレで使用するような場面において安心できる厚み感があり、柔らかさが十分で、さらに水解性に優れ、使用時における人体への安心感がある、トイレットパーパーが提供される。
【図面の簡単な説明】
【００１２】
【図１】本発明の実施形態に係るエンボスの平面図である。
【図２】本発明に係るエンボス深さの測定手順を説明するための概略図である。
【図３】本発明の実施形態に係るトイレットロールの斜視図である。
【発明を実施するための形態】
【００１３】
本実施形態に係るトイレットペーパーは、３プライ又は４プライである。つまり、３枚又は４枚が重ねられているものである。３プライ又は４プライのような２プライを超える多プライとすることで、各プライを薄くしつつも全体の紙厚が厚くなり、特に「柔らかさ」が感じられやすいものとしつつ、破れにくい安心感のあるものとすることができる。
【００１４】
なお、２プライであると厚み感が発現し難く、シャワートイレ使用後の多量の水分を吸収しつつ拭き取る際の安心感に欠けるものとなりやすい。また、５プライ以上となると各プライを薄くしても、肌の清拭の際に柔らかさを感じにくくなる。また、後述する本発明に係る１プライ当たりの坪量及び紙厚において５プライ以上として、特にエンボスを付与すると剛性感が強く感じられるようになり、柔らかさが感じられにくいものとなる。
【００１５】
他方で、本実施形態に係るトイレットペーパーでは、１プライあたり坪量が１２．５ｇ/ｍ2以上１６．２ｇ／ｍ2以下である。１プライの坪量がこの範囲内であれば上記３又は４プライの際に、十分な破れにくさと肌ざわりの良さとすることができ、また、水解性を発現させやすくなる。
【００１６】
他方、本発明に係るトイレットペーパーは、構成する繊維の８０〜１００質量％、特に１００質量％が酸素蒸解され塩素漂白されていない針葉樹クラフトパルプである。より詳細には、この針葉樹クラフトパルプは、ＮＯＫＰとも称され、連続蒸解釜にて連続して酸素蒸解をされて製造され、特にその後に塩素系漂白薬品による漂白処理がされていないものである。ここで、トイレットペーパーに用いられるＫＰ（クラフトパルプ）には、漂白されているものと漂白されていないものがあり、未漂白のものはリグニンが多く含まれる。本発明に係る針葉樹クラフトパルプは、塩素系漂白薬品による未漂白であるが酸素蒸解（酸素脱リグニン）が行われているため、リグニンの約半量が除去されている。なお、塩素系漂白薬品は、塩素のみならず、二酸化塩素、次亜塩素酸ソーダも含む意味である。よって、ＥＣＦパルプも本発明に係る上記針葉樹クラフトパルプではない。
【００１７】
本発明に係るトイレットペーパーでは、塩素系漂白薬品による未漂白であるものの酸素蒸解による脱リグニン処理を行った針葉樹クラフトパルプを８０〜１００質量％含む。つまり係る針葉樹クラフトパルプを主たる繊維原料、特には全繊維原料として、製造されているため、使用時における人体への安心感があり、かつ、環境に配慮されたものである。なお、特に係る針葉樹クラフトパルプを８０〜１００質量％含むトイレットペーパーは、薄茶色となり見た目においても化学的な処理がされていない天然物のような印象を受けやすく、また柔らかな印象のものとなるため、購入者は非常に安心感を感ずるものとなる。  
【００１８】
一方で、酸素蒸解による脱リグニン処理によってリグニンが酸素蒸解前よりも半分程度にまで低減されているため、脱リグニン処理が全くされていないパルプを原料とするよりも柔らかさが発現させやすいうえ、しっかりとした強度にもしやすい。また、水解性が低くなりやすい広葉樹クラフトパルプが少なくとも２０質量％未満、特には０質量％となるため、水解性も良好としやすい。
【００１９】
また、リグニンは親水性ではないため、これを含む酸素蒸解され塩素漂白されていない針葉樹クラフトパルプは、繊維の膨潤性が低く、繊維間結合が弱くなる。このため、繊維間が疎になり、水解性が良好となる。さらに、針葉樹クラフトパルプは、針葉樹由来のため広葉樹由来のパルプに比して繊維長が長いため、リグニンによる繊維が密にならない作用と相まって、クッション性に優れるものとなる。
【００２０】
そして、本発明に係るトイレットペーパーは、係る針葉樹クラフトパルプを８０〜１００質量％含むうえ、１プライの坪量が１２．５〜１６．０ｇ／ｍ2である。より好ましい１プライの坪量は、１２．７〜１５．８ｇ／ｍ2である。なお、本発明に係る坪量とは、ＪＩＳ Ｐ ８１２４（１９９８）の坪量測定方法によるものである。上記の針葉樹クラフトパルプを８０〜１００質量％含みつつ、１プライの坪量をやや低い１２．５〜１５．５ｇ／ｍ2とし、さらに３プライ又は４プライの多プライとすることで、厚み感及び水解性に優れ、柔らかさも発現しやすく、使用時における人体への安心感があり、かつ、環境に配慮されたトイレットパーパーとなる。ここで、本発明に係るトイレットペーパーを構成する他のパルプ繊維は、必ずしも限定されない。バージンパルプでも古紙パルプでもよい。古紙パルプは、古紙からパルプを再生する工程において、再生前のパルプ繊維に比して繊維が細かくなる傾向にあり、このような繊維の性質上、紙厚を厚くせずに、繊維が密となり紙力が高まりやすい。その一方で、過度に配合すると柔軟性などの風合いが低下する。よって古紙パルプの特徴に鑑みて、その配合比率を０〜２０質量％未満の範囲で定めればよい。なお、古紙パルプの種類は必ずしも限定されるものではないが、特に、ミルクカートン古紙、上質古紙を原料とする古紙パルプが望ましい。これらは原料由来の広葉樹クラフトパルプ（ＬＢＫＰ）が多く配合されているため、紙力を発現させやすい。
【００２１】
他方、本発明に係るトイレットペーパーは、実質的に保湿剤が塗布されていない保湿剤非塗布のものであるが望ましい。本発明に係る外添剤としての保湿剤は、ポリオール類であり、少なくともグリセリン、ジグリセリン、プロピレングリコール、１，３−ブチレングリコール、ポリエチレングリコールは含まれる。但し、保湿性のトイレットペーパーというに値しない程度にしか影響を与えない程度であれば、上記成分が含有されていることは否定されない。本発明に係るトイレットペーパーは、人体に対する安心感に優れるものであり、保湿剤が塗布されていると保湿剤特有のべたつき感やしっとり感が感じられものとなるため、上記の人体にたいする安心感が低下する。
【００２２】
他方で、本発明に係るトイレットペーパーは、抄紙時に内添する原紙自体の柔らかさや紙力を定める柔軟剤や柔軟保湿剤は添加される。本発明に係るトイレットペーパーに含まれる柔軟剤は、カチオン性脂肪酸アミド系柔軟剤である。本発明に係るトイレットペーパーは、このカチオン性脂肪酸アミド系柔軟剤を含むのがよい。カチオン性脂肪酸アミド系柔軟剤は、リグニン含有による効果の低下がなく、また、繊維表面をコーティングするように作用する。ゆえに、リグニンを含むパルプを高配合しても表面が滑らかで、ごわつき感が顕著に低下し、ふんわり感も高まる。カチオン性脂肪酸アミド系柔軟剤の具体例としては、ポリアルキレンポリアミン類とモノカルボン酸類との反応で得られるアミド系化合物と、エピハロヒドリンとの反応物であるのが望ましい。このカチオン性脂肪酸アミド系柔軟剤であれば効果が発現する。なお、ポリアルキレンポリアミン類とモノカルボン酸類との反応で得られるアミド系化合物と、エピハロヒドリンとの反応物を内添するにあたっては、炭素数が４〜２０のアルキル基及び／又はアルケニル基を有する乳化剤、及び水と混合して添加するのがよい。カチオン性脂肪酸アミド系柔軟剤の含有量は必ずしも限定されないが、定着率は５０〜６０％の場合、製造時における添加量を０．５〜４．０ｋｇ／パルプｔとすればよい。
【００２３】
さらに、本発明に係るトイレットペーパーは、柔軟保湿剤が内添されているのが望ましい。その含有量は０．２〜２．０ｋｇ／パルプｔであるのが望ましい。柔軟保湿剤を含むことで、しなやかさが向上する。特に好ましい柔軟保湿剤は、重量平均分子量５００〜１０，０００のポリアルキレンイミンの活性水素に炭素数２〜４のアルキレンオキサイドを付加させて得られた化合物に、炭素数１２〜２４の高級脂肪酸および／または炭素数１２〜２４の高級脂肪酸のエステル化合物を反応させて得られる反応生成物である。この柔軟保湿剤が含まれることで、より柔らかさが向上する。
【００２４】
ここで、本発明に係るトイレットペーパーは、エンボス加工がされていてもよい。そのエンボスパターンは必ずしも限定されるわけではない。エンボスは、マイクロエンボスやドット型のエンボス、デザインエンボス等の適宜のエンボスパターンとすることができる。但し、本発明に係るエンボスパターンは、シングルエンボスと称されるプライ積層状態で付与されるエンボスであるのが望ましい。
【００２５】
本発明に係る好適なエンボスパターンは、凹部の面積が１．０〜２．５ｍｍ2で、密度が５．０〜５０個／ｃｍ2で、エンボス深さが、０．０５〜０．５ｍｍである。トイレットペーパーとしての柔らかさが向上するとともに、トイレットロールのようにロール状態における柔らかさが高まり、消費者が手に持った際に柔らかいと感じやすくなる。特に、図１に示すように、紙面全体に、底面が対角Ｌ４×対角Ｌ４＝１．０〜１．５×１．０〜１．５ｍｍの正方形の凹部３１（図１Ａ）又はその正方形の四方角が対角線外方に向かって延在された略正方形（図１Ｂ）をなす凹部３２が、中心間隔Ｌ５が４．５〜５．５ｍｍで幅方向に対する配列角度が４５°で格子状に配列され、かつ、凹部３１（３２）と凹部３１（３２）との間に凹部の四方角同士から延在する谷線部３３を有するものである。なお、谷線部３３は、凹部３１（３２）の四方角が最も深く、凹部間の中間が最も浅くなるように漸次緩やかに断面弓なりに配されているのが望ましい。このエンボスパターンは、柔らかさや便の拭き取り性について優れる。
【００２６】
エンボスの深さは、株式会社キーエンス社製ワンショット３Ｄ測定マクロスコープ  ＶＲ−３２００又はその相当機と、画像解析ソフトウェア「ＶＲ−Ｈ１Ａ」又はその相当ソフトウェアにより測定する。測定は、倍率１２倍、視野面積２４ｍｍ×１８ｍｍの条件で測定する。但し、倍率と視野面積は、エンボス（凹部）の大きさによって、適宜変更することができる。具体的な測定手順は、図２を参照して説明すると、上記ソフトウェアを用いて、平面視点で示される画像部（図中X部分）中の一つのエンボス（凹部）４０の周縁の最長部を横切る線分Ｑ１におけるエンボス深さ（測定断面曲線）プロファイルを得る。このエンボス深さプロファイルの断面曲線からλc：８００μｍ（但し、λｃはＪＩＳ−Ｂ０６０１「３.１.１.２」に記載の「粗さ成分とうねり成分との境界を定義するフィルタ」）より短波長の表面粗さの成分を低域フィルタによって除去して得られる断面視点で示される画像部（図中Ｙ部分）の「輪郭曲線Ｑ２」のうち、上に凸で最も曲がりが強くなる２つの凹部エッジ点Ｐ１，Ｐ２と、凹部エッジ点Ｐ１，Ｐ２で挟まれる最小値を求め、深さの最小値Ｍｉｎとする。さらに、凹部エッジ点Ｐ１，Ｐ２の深さの値の平均値を深さの最大値Ｍａｘとする。このようにして、エンボス深さ＝最大値Ｍａｘ−最小値Ｍｉｎとする。又、凹部エッジ点Ｐ１，Ｐ２のＸ−Ｙ平面上の距離（長さ）を最長部の長さと規定する。上記の上に凸で最も曲がりが強くなる２つの凹部エッジ点Ｐ１，Ｐ２は目視にて選択する。なお、その選択にあたっては、当該測定中のエンボス（凹部）４０の平面視点の画像中の輪郭Ｅを参考としてもよい。同様にして、最長部に垂直な方向での最短部についてもエンボス（凹部）の深さを測定し、大きい方の値をエンボス（凹部）の深さとして採用する。以上の測定を、トイレットペーパー表面の任意の１０個のエンボスについて行い、その平均値を最終的なエンボス深さとする。
【００２７】
なお、エンボスパターンの個々の凹部の面積についても、ワンショット３Ｄ測定マクロスコープ  ＶＲ−３２００又はその相当機と、画像解析ソフトウェア「ＶＲ−Ｈ１Ａ」又はその相当ソフトウェアにより測定して得た３Ｄ画像から目視でエンボス凹部の輪郭を確認し、輪郭内部の面積を測定する。トイレットペーパー表面の任意の１０個のエンボスについて行い、その平均値を最終的なエンボス凹部の面積とする。
【００２８】
他方で、本発明に係るトイレットペーパーは、１プライの紙厚が１２０〜１５０μｍであり、トイレットペーパー全体としての紙厚が４００〜６００μｍである。紙厚をこの範囲とすることで柔らかさが向上されたものとなる。トイレットペーパーの紙厚の測定方法は、試験片をＪＩＳ Ｐ ８１１１（１９９８）の条件下で十分に（通常は、８時間程度）調湿した後、同条件下でダイヤルシックネスゲージ（厚み測定器）「ＰＥＡＣＯＣＫ Ｇ型」（尾崎製作所製）を用いて１プライの状態で測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。トイレットペーパーがエンボス加工されている場合には、構成する一つの凹部（凸部）が必ず測定台の範囲に入るようにする。なお、深さの異なる凹部が存在する場合には、最も深さの深い凹部が位置するようにする。この測定時には、プランジャーはのせるだけとして押えない。プランジャーの端子は金属製で直径１０ｍｍの円形の平面が紙平面に対し垂直に当たるようにし、この紙厚測定時の荷重は、約７０ｇｆである。なお、紙厚は測定を１０回行って得られる平均値とする。ここで、紙厚の測定時には、エンボス（凹部）の潰れが想定されるが、本発明に係る紙厚は、そのような潰れも含んで測定した値であり、そのような潰れは無視してよい。本紙厚測定において凹部の潰れによって生ずる紙厚差は無視できる。
【００２９】
また、本発明に係るトイレットペーパーは、水解性が１０秒以内であり、非常に速い。これは、構成繊維の８０質量％以上、特に１００質量％がリグニンを含む針葉樹クラフトパルプであり、繊維がほぐれやすくなっているためである。水解性が１０秒以内であれば、水洗トイレ等に流水廃棄した際に配管を詰まらせるおそれが各段に小さくなる。この水解性（ほぐれやすさ）の測定は、ＪＩＳ Ｐ ４５０１（１９９３）による。ほぐれやすさの試験は、水３００ｍＬ（水温２０±５℃）を入れた３００ｍＬのビーカーをマグネチックスターラーに載せ、回転子の回転数を６００±１０回転／分になるように調整する。その中に一辺が１００±２ｍｍ角の試験片を投入し、ストップウォッチを押す。回転子の回転数は試験片の抵抗によって、いったん約５００回転に下降し、試験片がほぐれるに従い回転数は上昇する。この回転数が５４０回転までに回復した時点でストップウォッチを止め、その時間を１秒単位で測定する。ほぐれやすさの結果は、試験を５回行い、その平均で表す。回転子は、直径３５ｍｍ、厚さ１２ｍｍの円盤状のものとする。
【００３０】
本発明に係るトイレットペーパーは、抄紙原料のカナダ標準濾水度が、６５０ｃｃ以上であるのが望ましい。抄紙原料のカナダ濾水度が６５０ｃｃ以上とは、ほとんどパルプ繊維が叩解されていないか、未叩解原料である繊維であるため、水解性により優れるものとしやすい。
【００３１】
ここで、本発明に係るトイレットペーパーは、縦方向の乾燥引張強度が４００ｃＮ／２５ｍｍ以上９００ｃＮ／２５ｍｍ以下、であるのが望ましい。横方向の乾燥引張強度は２００ｃＮ／２５ｍｍ以上４５０ｃＮ／２５ｍｍ以下、であるのが望ましい。この範囲であれば十分に使用に耐えうる。
【００３２】
なお、紙の縦方向とは、ＭＤ方向とも呼ばれ、抄紙の際の流れ方向である。紙の横方向は、ＣＤ方向とも呼ばれ、抄紙の際の流れ方向（ＭＤ方向）に直行する方向である。また、本発明に係る乾燥引張強度は、ＪＩＳ Ｐ ８１１３（２００６）に基づいて測定した値であり、次のようにして測定する。試験片は縦・横方向ともに巾２５ｍｍ（±０．５ｍｍ）×長さ１５０ｍｍ程度に裁断したものを用いる。試験片は複数プライのまま測定する。試験機は、ミネベア株式会社製ロードセル引張り試験機ＴＧ−２００Ｎ及びこれに相当する相当機を用いる。なお、つかみ間隔１００ｍｍ、引張速度は１００ｍｍ／ｍｉｎに設定する。測定は、試験片の両端を試験機のつかみに締め付け、紙片を上下方向に引張り荷重をかけ、紙が破断する時の指示値（デジタル値）を読み取る手順で行う。縦方向、横方向ともに各々５組の試料を用意して各５回ずつ測定し、その測定値の平均を各方向の乾燥引張強度とする。製品は製品のプライ数に合わせて、複数枚重ねて乾燥引張強度を測定した。原紙についても製品のプライ数に合わせて、複数枚重ねて乾燥引張強度を測定した。
【００３３】
また、本発明に係るトイレットペーパーは、縦方向の湿潤引張強度が５０ｃＮ／２５ｍｍ以上１００ｃＮ／２５ｍｍ以下、であるのが望ましい。横方向の湿潤引張強度は２５ｃＮ／２５ｍｍ以上５０ｃＮ／２５ｍｍ以下、であるのが望ましい。湿潤引張強度は、ＪＩＳ  Ｐ  ８１３５（１９９８）に基づいて測定した値であり、次のようにして測定する。試験片は縦・横方向ともに巾２５ｍｍ（±０．５ｍｍ）×長さ１５０ｍｍ程度に裁断したものを用いる。ティシュペーパーは複数プライの場合は複数プライのまま測定する。試験機は、ミネベア株式会社製ロードセル引張り試験機ＴＧ−２００Ｎ及びこれに相当する相当機を用いる。なお、つかみ間隔１００ｍｍ、引張速度は５０ｍｍ／ｍｉｎに設定する。試験片は、１０５℃の乾燥機で１０分間のキュアリングを行ったものを用いる。試験片の両端を試験機のつかみに締め付けた後、水を含ませた平筆を用い、試験片の中央部に約１０ｍｍ幅で水平に水を付与し、その後、直ちに紙片に対して上下方向に引張り荷重をかけ、紙が破断する時の指示値（デジタル値）を読み取る手順で測定を行う。縦方向、横方向ともに各々５組の試料を用意して各５回ずつ測定し、その測定値の平均を各方向の湿潤引張強度とする。湿潤引張強度においても製品のプライ数に合わせて、複数枚重ねて湿潤引張強度を測定した。
【００３４】
本発明に係るトイレットペーパーは、表面性を示す指標であるＭＭＤの値が７．５以上９．５以下であることが望ましい。ＭＭＤが７．５未満であると表面が滑り過ぎて拭き取り性が低下し、９．５超であると肌触りが悪くトイレットペーパーとしての用途に適さないおそれがある。なお、ＭＭＤの測定は、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させ、このときの、摩擦係数を、摩擦感テスター  ＫＥＳ−ＳＥ（カトーテック株式会社製）又はその相当機を用いて測定する。その摩擦係数を摩擦距離（移動距離＝２ｃｍ）で除した値がＭＭＤである。摩擦子は、直径０．５ｍｍのピアノ線Ｐを２０本隣接させてなり、長さ及び幅がともに１０ｍｍとなるように形成された接触面を有するものとする。接触面には、先端が２０本のピアノ線Ｐ（曲率半径０．２５ｍｍ）で形成された単位膨出部が形成されているものとする。
【００３５】
本実施形態のトイレットペーパーは、ソフトネスは、１．８ｃＮ／１００ｍｍ以上３．５ｃＮ／１００ｍｍ以下であるのが望ましい。ソフトネスは、その値が低いほど柔らかいとされる柔らかさの指標の一つである。ティシュペーパーやトイレットペーパーであれば、１．０ｃＮ／１００ｍｍ以下であれば十分に柔らかいとされる。ソフトネスの測定は、ＪＩＳ  Ｌ  １０９６  Ｅ法（１９９０）に準じたハンドルオメータ法に基づいて測定した値をいう。但し、試験片は１００ｍｍ×１００ｍｍの大きさとし、クリアランスは５ｍｍとする。１プライで縦方向、横方向の各々５回ずつ測定し、その全１０回の平均値とする、なお、ソフトネスは、無単位であるが、試験片の大きさを考慮して、ｃＮ／１００ｍｍを単位として表されることもある。
【００３６】
本実施形態のトイレットペーパーにおいては、乾燥引張強度及び湿潤引張強度の調整は、乾燥紙力増強剤や湿潤紙力増強剤の紙力剤を用いることなく調整することができる。そして、特に、使用者の安心感の点から紙力剤を含まないのが望ましい。本発明に係るトイレットペーパーでは、紙力剤を含まなくとも繊維長の長い針葉樹クラフトパルプを８０質量％以上、特に１００質量％含むように高配合することで、繊維間の絡みが確保され、使用に十分な強度とすることができる。そのうえで、リグニンを含むものであるため水解性にも優れる。つまり、紙力剤を用いなくとも十分な強度が確保でき、さらに水解性にも優れるようにできる。
【００３７】
なお、本実施形態のトイレットペーパーにおいては、上記のとおり乾燥紙力増強剤や湿潤紙力増強剤を用いないのが望ましいが、水解性を阻害しない範囲で、必要に応じて用いてもよい。ここでいう乾燥紙力増強剤は、澱粉、ポリアクリルアミド、ＣＭＣ（カルボキシメチルセルロース）若しくはその塩であるカルボキシメチルセルロースナトリウム、カルボキシメチルセルロースカルシウム、カルボキシメチルセルロース亜鉛が挙げられる。
【００３８】
湿潤紙力増強剤は、ポリアミドポリアミンエピクロルヒドリン樹脂、尿素樹脂、酸コロイド・メラミン樹脂、熱架橋性塗工ＰＡＭ、星光ＰＭＣ株式会社社製のＴＳ−２０、グリオキシル化ポリアクリルアミド、カチオン性グリオキシル化ポリアクリルアミドなどのポリマーアルデヒド−官能性化合物、グリオキザールの二価のアルデヒドで変性したアクリルアミドモノマーと他の共重合可能な不飽和モノマーの共重合体又はジアルデヒド澱粉が挙げられる。
【００３９】
他方、本実施形態のトイレットペーパーは、図３に示されるように、帯状のトイレットペーパー１０を紙管（管芯とも称される）２０にロール状に巻いたトイレットロールの形態とするに適する。
【００４０】
この本発明に係るトイレットロールは、巻径Ｌ２（直径）１１０〜１１５ｍｍであるのが望ましい。トイレットロールの巻径は、ＪＩＳ  Ｐ  ４５０１において、１２０ｍｍ以下と定められており、一般的なトイレットロールをセットするためのホルダーはこの１２０ｍｍを基準として作成されている。本発明のトイレットロールは、巻径が１１０〜１１５ｍｍであり、一般的なホルダーに十分にセット可能な大きさとなっている。ここで、巻径は、ムラテックＫＤＳ株式会社製ダイヤメータールール又はその相当機を用いて測定した値である。測定値は、幅方向に場所を変えて３個所測定した平均値とする。なお、同一製造ロット品における平均値は５個のロールの平均値とする。
【００４１】
一方、係るトイレットロールは、巻き長さが２０〜４０ｍであるのが望ましく、その際、巻密度を０．２０〜０．３０ｍ／ｃｍ2とするのが望ましい。ここでの巻密度とは、巻長さ（ｍ）÷実断面積で算出される値である。実断面積とは、｛（巻径／２）×（巻径／２）×π−（紙管外径／２）×（紙管外径／２）×π｝（単位；ｃｍ2）で算出される値である。つまり、端面の面積から紙管開口端側面積を差し引いた面積である。本発明に係るトイレットペーパーは、上記のロール形態において、その巻き密度が０．２０〜０．２８ｍ／ｃｍ2の範囲にあるとロールを周面で手に持った際に顕著に柔らかさを感じるものとなる。なお、紙管外径（紙管径）Ｌ３は、一般的な大きさと同様に３５〜４５ｍｍφとするのが望ましい。
【００４２】
また、本発明のトイレットペーパーは、ロールの巻き固さが、１．８〜２．２ｍｍであるのが望ましい。ロールの巻き固さ（ｍｍ）（Ｔ０−ＴＭ）の測定には、カトーテック株式会社製「ハンディー圧縮試験機  ＫＥＳ−Ｇ５」を用いる。鋼板で形成された水平な台座上にトイレットロールＴＲをその中心軸が水平になるように横置きし、ロール胴部外周の上面中心に圧縮面積２ｃｍ2の円形平面をもつ鋼板端子を当接させ、この当接した状態をゼロ点として、かかるゼロ点から前記鋼板端子を鉛直下方に速度１０ｍｍ／分で移動させてトイレットロールを圧縮する。圧縮荷重０．５ｇｆ／ｃｍ2のときの押しみ量をＴ０（ｍｍ）、圧縮荷重を５０ｇｆ／ｃｍ2のときの押しみ量をＴＭ（ｍｍ）として、（Ｔ０−ＴＭ）（ｍｍ）をロールの巻き固さ（ｍｍ）とする。ロールの巻き固さ（ｍｍ）が大きいほど、５０ｇｆ／ｃｍ2まで押し込んだ時の押し込み深さが大きく、ふんわりとした紙質であることを示す。すなわち、ふんわり感に対応する。なお、上記巻き長さ及び巻き密度であれば、十分に係る巻き固さにできる。
【００４３】
さらに、本発明のトイレットロールは、圧縮仕事量（ＷＣ）が、３．６〜４．６ｇｆ・ｃｍ／ｃｍ2であるのが望ましい。圧縮仕事量（ＷＣ）は、ロールに鋼板端子を０．５ｇｆ／ｃｍ2で接してから５０ｇｆ／ｃｍ2まで押し込んだ際の仕事量であり、圧縮仕事量（ＷＣ）が大きいほど、押し込み初期の反発力が弱いためロールを掴んだ瞬間に柔らかく感じ、その後、圧縮荷重を通常ロールを掴むときの５０ｇｆ／ｃｍ2まで深く押し込むと、ロールが柔らかく、ふんわりし品質であると評価できる。
【００４４】
本発明に係るトイレットペーパーは、繊維の８０〜１００質量％が酸素蒸解され塩素漂白されていないリグニンを含む繊維長の長い針葉樹クラフトパルプであり、繊維間同士の結合が弱いため、上記のロール形態とした際に、クッション性に優れ手に持ったさいに上記のとおり柔らかさを感じやすい。
【００４５】
以下、実施例を参照しながらさらに本発明にかかるトイレットペーパーの効果について説明する。
【実施例】
【００４６】
次いで、本発明のトイレットペーパーの実施例及び比較例について「柔らかさ」、「ふんわり感」、「厚み感」、「使用時の破れ、強さ」について官能評価を行った。
【００４７】
各例に係るトイレットロールの構成及びトイレットペーパーの物性・組成は、下記表１のとおりである。
【００４８】
官能評価は、被験者１８名に実際に各例に係るロール状にしたトイレットペーパーを実際に使用させ「柔らかさ」、「ふんわり感」、「厚み感」、「使用時の破れ、強さ」の各項目について、比較例３（従来品）を基準として、相対評価を行なうこととした。評価は、比較例３を４点（中央値）として、良い場合に７点まで、悪い場合に１点まで、１点ごとに差をつけて点数付けを行い、その平均値を算出して判断することとした。
【００４９】
【表１】
2020081795.tif 000002
【００５０】
本発明に係る実施例は、官能評価において優れた結果となった。また、水解性については、各段に優れた結果となった。また、巻き密度がほぼ同様の比較例１と比べても、ロールにした際における巻き固さ及び圧縮仕事量（ＷＣ）において優位な測定結果が得られた。さらに、強度についても使用時の破れのない十分な強度が確保されている測定結果が得られた。
【００５１】
このように、本発明に係るトイレットペーパーは、シャワートイレで使用するような場面において安心できる厚み感があり、柔らかさが十分で、さらに水解性に優れ、使用時における人体への安心感があるものである。
【符号の説明】
【００５２】
１…トイレットロール、１０…トイレットペーパー、２０…紙管（管芯）、Ｌ１…トイレットロールの巻径（直径）、Ｌ２…トイレットロールの管芯の直径、Ｌ３…トイレットロールの幅、３１，３２…凹部、３３…谷線部。
【図１】
2020081795.tif 000003
【図２】
2020081795.tif 000004
【図３】
2020081795.tif 000005